(57)【要約】【課題】低温において十分に焼結可能であり、誘電率εrが低く、品質係数Ｑが高い低温焼成磁器を提供する。【解決手段】本発明の磁器は、バリウム成分をＢａＯに換算して１０−６４重量％、珪素成分をＳｉＯ2に換算して２０−８０重量％、アルミニウム成分をＡｌ2Ｏ3に換算して０．１−２０重量％、ホウ素成分をＢ2Ｏ3に換算して０．３−１．０重量％、亜鉛成分をＺｎＯに換算して０．５−２０重量％、ビスマス成分をＢｉ2Ｏ3に換算して０．１−２０重量％、および銅成分をＣｕＯに換算して４重量％以下含有する。【選択図】            なし【特許請求の範囲】
【請求項１】
バリウム成分をＢａＯに換算して１０−６４重量％、珪素成分をＳｉＯ2に換算して２０−８０重量％、アルミニウム成分をＡｌ2Ｏ3に換算して０．１−２０重量％、ホウ素成分をＢ2Ｏ3に換算して０．３−１．０重量％、亜鉛成分をＺｎＯに換算して０．５−２０重量％、ビスマス成分をＢｉ2Ｏ3に換算して０．１−２０重量％、および銅成分をＣｕＯに換算して４重量％以下含有していることを特徴とする、低温焼成磁器。
【請求項２】
銅成分をＣｕＯに換算して０．１重量％以上含有していることを特徴とする、請求項１記載の低温焼成磁器。
【請求項３】
誘電率εrが１０以下であることを特徴とする、請求項１または２記載の低温焼成磁器。
【請求項４】
品質係数Ｑが４５００以上であることを特徴とする、請求項１〜３のいずれか一つの請求項に記載の低温焼成磁器。
【請求項５】
出発原料として、Ｂ2Ｏ3を含むガラスとＣｕＯを含むセラミックとを使用して得られることを特徴とする、請求項１〜４のいずれか一つの請求項に記載の低温焼成磁器。
【請求項６】
前記ガラスが、ＳｉＯ2、Ｂ2Ｏ3及びＺｎＯを含むガラスであることを特徴とする、請求項５記載の低温焼成磁器。
【請求項７】
請求項１〜６のいずれか一つの請求項に記載の低温焼成磁器によって少なくとも一部が構成されていることを特徴とする、電子部品。
【請求項８】
金属電極を備えていることを特徴とする、請求項７記載の電子部品。
【請求項９】
前記低温焼成磁器からなる低誘電率層と、この低誘電率層と接合されている他の誘電体層とを備えており、他の誘電体層が、誘電率εrが１０−１５０の他の低温焼成磁器からなることを特徴とする、請求項７または８記載の電子部品。
【発明の詳細な説明】
【０００１】
【発明の属する技術分野】本発明は、誘電率が低く、品質係数Ｑが大きい低温焼成磁器、およびこれを用いた電子部品に関するものである。
【０００２】
【従来の技術】携帯電話機等の高周波回路無線機器においては、高周波回路フィルターとして、例えばトップフィルター、送信用段間フィルター、ローカルフィルター、受信用段間フィルター等として、積層型誘電体フィルターが使用されている。こうした誘電体積層フィルターの例は、例えば特許文献１に開示されている。
【特許文献１】
特開平５−２４３８１０号公報
【０００３】誘電体積層フィルターを製造するためには、誘電体を構成するセラミック粉末の成形体を複数作製し、各成形体に対して、所定の導体ペーストを塗布することによって所定の電極パターンを各成形体に作製する。次いで、各成形体を積層して積層体を得、この積層体を焼成することによって、導体ペースト層と各成形体とを同時に焼成し、緻密化させる。
【０００４】この際、電極は一般的に銀系導体、銅系導体、ニッケル系導体のような低融点金属の導体を使用しているが、これらの融点は例えば１１００℃以下であり、９３０℃程度まで低下する場合もある。このため、電極を構成する低融点金属よりも低い焼成温度で誘電体を焼結させることが必要である。
【０００５】ストレー容量を低減し、遅延時間を低減し、内蔵共振器およびコンデンサの高周波損失を低減するために、低温焼成磁器の誘電率εｒを低くし、かつ品質係数Ｑを増加させることが望まれている。本出願人は、特許文献２において、１０００℃以下の最適焼成温度を有しており、誘電率εｒが１０以下であり、品質係数Ｑが３５００以上である低温焼成磁器を開示した。
【特許文献２】
特開２００２−２６５２６７号公報
【０００６】
【発明が解決しようとする課題】特許文献２においては、ＢａＯ−ＳｉＯ２−Ａｌ２Ｏ３系の磁器において、所定量の酸化亜鉛と酸化ホウ素及びビスマスを添加することによって、磁器の低温焼成を可能とし、誘電率εrを１０以下とし、品質係数Ｑを３５００以上とすることに成功している。
【０００７】本発明者は更に研究を進め、低い適正焼成温度と低い誘電率とを保持しつつ、品質係数Ｑを一層高くすることを試みた。例えば特許文献２に記載の低温焼成磁器を製造する際には、通常は、Ｂａ−Ａｌ−Ｓｉ−Ｚｎ−Ｂｉの各酸化物の混合物を仮焼し、仮焼物を粉砕してセラミック粉末を得る。そして、このセラミック粉末にＳｉＯ２、Ｂ２Ｏ３およびＺｎＯからなる低融点ガラス粉末を添加し、焼成している。ここで、低融点ガラスの量、特に酸化ホウ素の量を減らせば、磁器の品質係数Ｑは上昇する。
【０００８】しかし、本発明者が更に検討を進めたところ、酸化ホウ素の量を減らすと、適正焼成温度が上昇し、例えば１０００℃以下の低温での焼成では焼結不十分となり、気孔率が高くなることが判明した。また、磁器中の酸化ホウ素の量を減らすと、磁器の熱膨張、熱収縮挙動が変化し、多くの電子部品に適合しなくなる。本発明者が検討を進めたところ、特に、低誘電率の前記低温焼成磁器を誘電率の高い他の磁器と積層して共焼結させる場合に、積層界面およびその周辺において磁器中にクラックが発生し、接合不良となる場合がある。こうなると、多くの電子部品に適合しなくなる。
【０００９】本発明の課題は、低温領域において焼成可能であり、誘電率εrを低くでき、品質係数を高くできる低温焼成磁器を提供することである。
【００１０】
【課題を解決するための手段】本発明は、バリウム成分をＢａＯに換算して１０−６４重量％、珪素成分をＳｉＯ２に換算して２０−８０重量％、アルミニウム成分をＡｌ２Ｏ３に換算して０．１−２０重量％、ホウ素成分をＢ２Ｏ３に換算して０．３−１．０重量％、亜鉛成分をＺｎＯに換算して０．５−２０重量％、ビスマス成分をＢｉ２Ｏ３に換算して０．１−２０重量％、銅成分をＣｕＯに換算して４重量％以下含有していることを特徴とする、低温焼成磁器に係るものである。
【００１１】前述したように、低温での焼結を促進するための低融点ガラス、特にＢ２Ｏ３ の割合を減らすと、磁器の品質係数Ｑは増大するが、低温での焼結が不十分となり易いという問題があった。
【００１２】ここで、本発明者は、磁器組成としてＣｕＯをも併用することによって、Ｂ２Ｏ３を含む低融点ガラスの量を減らしても、低温での磁器の焼結を十分に促進可能であり、しかも品質係数Ｑを向上させ得ることを見いだし、本発明に到達した。この結果、誘電率が低く、低温で焼結可能であり、かつ品質係数Ｑの高い低温焼成磁器を提供することに成功した。
【００１３】
【発明の実施の形態】好ましくは、本発明の低温焼成磁器は、誘電率εｒが１０以下の低誘電率磁器を対象としている。
【００１４】本発明の低温焼成磁器のＱ値の下限は限定されないが、４５００以上であることが好ましい。また、好ましくは、本発明の低温焼成磁器は、焼成温度１０００℃以下であり、特に好ましくは９３０℃以下で焼結されるものである。本発明によれば、例えば４５００以上の高いＱ値と１０以下の低い誘電率εｒを有する低温焼成磁器を、例えば１０００℃以下の低い焼成温度で製造可能とできるのである。
【００１５】本発明の低温焼成磁器においては、珪素成分をＳｉＯ２に換算して２０重量％以上含有させる。これによって誘電率を１０以下に制御できる。誘電率を一層低くするという観点からは、珪素成分をＳｉＯ２に換算して３０重量％以上含有させることが好ましい。また、珪素成分をＳｉＯ２に換算して８０重量％以下含有させることが好ましく、これによって磁器の適正焼成温度を低くできる。この観点からは、６５重量％以下とすることが一層好ましい。
【００１６】本発明の低温焼成磁器においては、アルミニウム成分をＡｌ２Ｏ３に換算して０．１重量％以上含有させる。これによって磁器中に強度の高いセルシアン相を増やし、磁器からなる基板の強度を２０００ｋｇ／ｃｍ２以上まで上昇させることができる。この観点からは、アルミニウム成分をＡｌ２Ｏ３に換算して２．０重量％以上含有させることが好ましい。また、磁器の適正焼成温度を低下させるという観点からは、アルミニウム成分をＡｌ２Ｏ３に換算して２０重量％以下含有させており、１５重量％以下含有させることが更に好ましい。
【００１７】本発明の低温焼成磁器においては、バリウム成分をＢａＯに換算して１０重量％以上含有させる。これによって磁器の品質係数Ｑを一層高くすることができる。この観点からは、バリウム成分をＢａＯに換算して３０重量％以上含有させることが好ましい。また、バリウム成分をＢａＯに換算して６４重量％以下含有させており、これによって１０以下の誘電率εrを確保できる。誘電率εrを一層低くするという観点からは、バリウム成分をＢａＯに換算して６０重量％以下含有させることが更に好ましい。
【００１８】亜鉛成分をＺｎＯに換算して０．５重量％以上（特に好ましくは２．０重量％以上）含有させることによって、低温焼成磁器の熱膨張係数が減少し、焼結し易くなることから、低温焼成が可能となる。亜鉛成分をＺｎＯに換算して２０重量％以下（特に好ましくは１５重量％以下）含有させることによって、磁器の品質係数Ｑを一層向上させることができる。
【００１９】ビスマス成分を０．１−２０重量％含有させることによって、磁器におけるクラックの発生率が減少する。この作用効果は、本発明の磁器に対して金属電極を積層させる場合、あるいは磁器の成形体に金属電極を接触させた状態で磁器の成形体を焼成した場合、あるいは磁器の成形体中に金属電極を埋設した状態で磁器の成形体を焼成した場合に顕著である。
【００２０】本発明においては、ホウ素成分をＢ２Ｏ３に換算して１．０重量％以下含有させることにより、磁器の品質係数Ｑを向上させることができる。この観点からは、ホウ素成分をＢ２Ｏ３に換算して０．９重量％以下含有させることが更に好ましい。また、ホウ素成分をＢ２Ｏ３に換算して０．３重量％以上含有させる。
【００２１】本発明においては、磁器に銅成分を含有させることにより、品質係数Ｑが向上し、かつ磁器の低温での焼結性も向上する。銅成分は本発明の磁器中に存在する必要があるが、下限は限定されず、例えば蛍光Ｘ線分析法によって検出可能であれば良い。ただし、品質係数Ｑの向上という観点からは、銅成分をＣｕＯに換算して０．１重量％以上含有させることが好ましく、０．３重量％以上含有させることが一層好ましい。
【００２２】また、銅成分をＣｕＯに換算して４．０重量％以下含有させることにより品質係数Ｑを向上させ、例えば４５００以上とすることができる。これが４．０重量％を超えると、品質係数Ｑがかえって低下する傾向がある。この観点からは、銅成分をＣｕＯに換算して３．０重量％以下含有させることが一層好ましい。
【００２３】本発明の低温焼成磁器を、誘電率εrが１０−１５０の他の低温焼成磁器と一体化することができる。他の誘電体層を構成する低温焼成磁器の組成系は、以下のものが特に好ましい。
ＢａＯ−ＴｉＯ２−ＺｎＯ−ＳｉＯ２−Ｂ２Ｏ３、ＢａＯ−ＴｉＯ２−Ｂｉ２Ｏ３−Ｎｄ２Ｏ３−ＺｎＯ−ＳｉＯ２−Ｂ２Ｏ３、ＢａＯ−ＴｉＯ２−Ｂｉ２Ｏ３−Ｌａ２Ｏ３−Ｓｍ２Ｏ３−ＺｎＯ−ＳｉＯ２−Ｂ２Ｏ３、ＭｇＯ−ＣａＯ−ＴｉＯ２−ＺｎＯ−Ａｌ２Ｏ３−ＳｉＯ２−Ｂ２Ｏ３
【００２４】この実施形態においては、更に以下の作用効果が得られることがわかった。即ち、低誘電率の磁器を、誘電率の高い他の磁器と積層して共焼結させる場合に、酸化ホウ素成分の量を減らすと、積層界面およびその周辺において磁器中にクラックが発生し、接合不良となる場合があった。この理由は、例えば９００〜１０００℃で焼結を進行させる時の昇温過程において、主として７００℃−９００℃において、低誘電率磁器の熱収縮挙動が高誘電率磁器の熱収縮挙動と適合しなくなるためである。しかし、本発明に従い、磁器中に酸化銅成分を添加すると、その添加量に応じて、昇温過程における低誘電率磁器の熱収縮挙動を制御することができ、これによって磁器界面およびその周辺におけるクラックや剥離を抑制できる。
【００２５】本発明の磁器は、実質的にバリウム成分、珪素成分、アルミニウム成分、ホウ素成分、亜鉛成分、ビスマス成分および銅成分からなっていてよい。しかし、この場合にも、各金属原料中に含まれる不可避的不純物は含有されていてよい。また、上記成分以外の酸化物や金属成分を含有していてよい。こうした酸化物や金属成分としては、例えば、ＭｇＯ、ＣａＯ、ＳｒＯ２、Ｙ２Ｏ３、Ｖ２Ｏ５、ＭｎＯ、Ｍｎ２Ｏ３、ＣｏＯ、ＮｉＯ、Ｎｄ２Ｏ３、Ｓｍ ２Ｏ３、Ｌａ２Ｏ３、Ａｇ、Ｎｉ、Ｐｄがある。
【００２６】電子部品において使用できる金属電極は限定されないが、銀電極、銅電極、ニッケル電極、またはこれらの合金からなる電極が好ましく、銀または銀合金からなる電極が更に好ましく、銀電極が特に好ましい。
【００２７】また、本発明は、本発明の低温焼成磁器によって少なくとも一部が構成されている電子部品を提供する。この電子部品の種類は特に限定されないが、以下を例示できる。
（１）  本発明の低温焼成磁器を誘電体として有する電子部品：例えば、積層誘電体フィルター、多層配線基板、誘電体アンテナ
（２）  本発明の低温焼成磁器と、他の磁器とを一体焼成して得られた電子部品：例えば積層誘電体フィルター、多相配線基板、誘電体アンテナ、その他の複合モジュール。図１に、複合モジュールの一例を模式的に示す断面図である。この複合モジュール３は、本発明の低温焼成磁器１と、他の磁器２との積層焼結体である。この他の磁器は特に限定されないが、前述した誘電率εrが１０−１５０の他の低温焼成磁器が特に好ましい。
【００２８】好適な実施形態においては、本発明の磁器は、出発原料として、Ｂ２Ｏ３を含むガラスとＣｕＯを含むセラミックとを使用して得られるものである。また、本発明の低温焼成磁器を製造する際には、好ましくは、各金属成分の原料を所定比率で混合して混合粉末を得、混合粉末を９００−１２００℃で仮焼し、仮焼体を粉砕し、セラミック粉末を得る。そして、特に好ましくは、セラミック粉末と、ＳｉＯ２、Ｂ２Ｏ３およびＺｎＯからなるガラス粉末とを使用して、グリーンシートを作製し、グリーンシートを８５０−９３０℃で焼成する。各金属成分の原料としては、各金属の酸化物、硝酸塩、炭酸塩、硫酸塩などを使用できる。
【００２９】
【実施例】（セラミック粉末の製造）
炭酸バリウム、酸化アルミニウム、酸化ケイ素、酸化亜鉛、酸化ビスマス、酸化銅の各粉末を、所定の組成になるように秤量し、湿式混合する。この混合粉末を９００〜１０００℃で仮焼し、仮焼体を得る。仮焼物の結晶相とその結晶性を調べるために、粉末Ｘ線回折測定を行う。その後、仮焼粉末を、ボールミルにて、所定粒度まで粉砕し、粉末を乾燥し、セラミック粉末を得る。
【００３０】（ガラス粉末の製造）
酸化亜鉛、酸化ホウ素および酸化珪素の各粉末を秤量し、乾式混合し、混合粉末を白金ルツボ中で溶融させ、溶融物を水中に投下して急速冷却し、塊状のガラスを得る。このガラスを湿式粉砕し、低融点ガラス粉末を得る。
【００３１】（グリーンシート及び評価用サンプルの製造）
得られたセラミック粉末及びガラス粉末を、有機バインダー、可塑剤、分散剤および有機溶剤と共に、アルミナポット、アルミナボールを使用して湿式混合し、グリーンシート成形用スラリーを得る。このスラリーを用いてドクターブレード装置によって、厚み０．０３〜２ｍｍの各グリーンシートを成形する。
【００３２】このグリーンシートを所定枚数積層し積層体を得、所定の形状に加工し９００〜９３０℃で2時間焼成する。３ＧＨｚ換算での誘電率εr、品質係数Ｑ値を測定する。また、アルキメデス法を用いて、焼結体の嵩密度、開気孔率を測定する。
【００３３】（銀ペースト印刷時のクラックの評価）
各グリーンシートにコンデンサ電極パターンをＡｇペーストにてスクリーン印刷し、各グリーンシートを所定枚数積層し積層体を得、ダイサーにて所定の寸法に切断し、９００℃−９３０℃で２時間焼成することにより、焼結体を得た。この焼結体についてクラックの有無を確認する。クラックの評価は、焼結体の破断面を観察して行った。
【００３４】（静電容量の温度係数の評価）
グリーンシートを所定枚数積層し積層体を得、ダイサーにて所定の寸法に切断を行う。これを、９００℃−９３０℃で２時間焼成し、焼結体を得る。この焼結体の両面にAgペーストを塗布し焼き付けて単板コンデンサを作製する。この単板コンデンサを恒温槽に入れ、温度を２５℃から１２５℃まで変化させ、２５℃の静電容量（Ｃ２５）と１２５℃の静電容量（Ｃ１２５）を１ＭＨｚ、１Ｖで測定を行う。静電容量の温度係数τεは、以下の数式から算出する。
【数１】
2004203645.tif 000002
【００３５】（高誘電性磁器との接合性）
前述したようにεｒ１０以下の低誘電率磁器用のグリーンシートを製造する。また、誘電率１０〜１５０である高誘電率磁器組成物のグリーンシートを製造する。前記低誘電率磁器用のグリーンシートと高誘電率磁器用のグリーンシートとを所定枚数、所定の積層構造となるように積層し、積層体を得る。この積層体をダイサーにて所定寸法に切断する。得られた切断片を９００〜９３０℃で２時間焼成し、各積層焼結体を得る。各積層焼結体について破断面を観察し、積層界面におけるクラックの有無を観察する。
【００３６】（実験Ａの結果）
実験Ａにおいては、磁器の基本組成は以下のとおりとした。そして、酸化ホウ素、酸化銅の添加量を表１に示すように変更した。嵩密度、開気孔率、誘電率εr、品質係数Ｑ、静電容量の温度係数、銀ペースト印刷時のクラックの有無、高誘電性磁器との接合性の評価結果を表１に示す。
ＢａＯ：    ４８重量％
ＳｉＯ２  ：  ４１重量％
ＺｎＯ：    ４．５重量％
Ｂｉ２Ｏ３：  ３．５重量％
Ａｌ２Ｏ３：  ３重量％
【００３７】
【表１】
2004203645.tif 000003
【００３８】実験Ａにおいては、Ｂ２Ｏ３の量を０．３重量％にした。実験番号Ａ１においては酸化銅を添加していない。この結果、磁器の嵩密度が低く、開気孔率が１０％を超えており、焼結が不十分となった。本発明例のＡ２〜Ａ７においては、焼結が十分であり、誘電率が低く、品質係数Ｑが高くなっており、高誘電性磁器との接合性も良好である。Ａ８においては、酸化銅の添加量が５．０重量％であるが、品質係数Ｑは本発明例に比べて低下しており、かつ高誘電性磁器との接合性が悪い。
【００３９】（実験Ｂ）
実験Ａと同様の実験を行った。ただし、酸化ホウ素の添加量は０．６重量％とし、酸化銅の添加量は、表２に示すように変更した。この結果を表２に示す。
【００４０】
【表２】
2004203645.tif 000004
【００４１】Ｂ１においては酸化銅を添加していない。この結果、磁器の嵩密度が低く、開気孔率が高くなっていた。また、品質係数Ｑが低く、高誘電性磁器との接合性が悪かった。本発明例のＢ２〜Ｂ７においては、焼結が十分であり、誘電率が低く、品質係数Ｑが高くなっており、高誘電性磁器との接合性も良好である。Ｂ８においては、酸化銅の添加量が５．０重量％であるが、品質係数Ｑは本発明例に比べて低下しており、かつ高誘電性磁器との接合性が悪い。
【００４２】（実験Ｃ）
実験Ａと同様の実験を行った。ただし、酸化ホウ素の添加量は０．９重量％とし、酸化銅の添加量は、表３に示すように変更した。この結果を表３に示す。
【００４３】
【表３】
2004203645.tif 000005
【００４４】Ｃ１においては酸化銅を添加していない。この結果、磁器の開気孔率が若干高くなっていた。また、品質係数Ｑが低く、静電容量の温度係数が高くなっていた。本発明例のＣ２〜Ｃ７においては、開気孔率が低く、誘電率が低く、品質係数Ｑが高くなっており、高誘電性磁器との接合性も良好である。Ｃ８においては、酸化銅の添加量が５．０重量％であるが、品質係数Ｑは本発明例に比べて低下していた。
【００４５】
【発明の効果】以上述べたように、本発明によれば、誘電率εrが低く、品質係数Ｑが高い低温焼成磁器を提供できる。
【図面の簡単な説明】
【図１】複合モジュール３の一例を模式的に示す断面図である。
【符号の説明】１  本発明の低温焼成磁器        他の磁器２        ３  複合モジュール
【図１】
2004203645.tif 000006